(57)【要約】【課題】親水性のコーティングを作製することができるガラス容器のコーティング液を提供する。また、親水性のコーティングを有するガラス容器を提供する。【解決手段】  ガラス容器に親水性のコーティングを形成するためのコーティング液であって、樹脂を含む主剤と、主剤を硬化させるための硬化剤と、主剤１００重量部に対して０．１５〜１．０重量部のノニオン系界面活性剤と、シランカップリング剤とを含む。このコーティング液を表面に塗布し、乾燥させることによって、親水性のコーティングを備えたガラス容器が得られる。また、ガラス容器のコーティングは、樹脂を含む主剤と、主剤１００重量部に対して０．１５〜１．０重量部のノニオン系界面活性剤と、滑剤と、シランカップリング剤とを含むとよい。【選択図】図１
2019094418.tif 000002
【特許請求の範囲】
【請求項１】
ガラス容器にコーティングを形成するためのコーティング液であって、
樹脂を含む主剤と、
前記主剤を硬化させるための硬化剤と、
前記主剤１００重量部に対して０．１５〜１．０重量部のノニオン系界面活性剤と、
シランカップリング剤とを含むことを特徴とするコーティング液。
【請求項２】
前記ノニオン系界面活性剤は、エーテル型であることを特徴とする請求項１に記載のコーティング液。
【請求項３】
前記ノニオン系界面活性剤は、ポリオキシエチレンポリオキシアルキレングリコールであることを特徴とする請求項２に記載のコーティング液。
【請求項４】
前記主剤は、ウレタン樹脂、ポリエチレン樹脂、アクリル樹脂、アクリル-スチレン樹脂、アクリル-ウレタン樹脂、アクリル-シリコーン樹脂、フェノール樹脂、ポリエステル樹脂、アルキド樹脂、フッ素樹脂、塩化ビニル樹脂、塩化ビニル−アクリル樹脂、酢酸ビニル樹脂、シリコーン樹脂、及びアミノ樹脂から成る群から選択される１つであることを特徴とする請求項１〜請求項３のいずれか１つの項に記載のコーティング液。
【請求項５】
前記硬化剤は、メラミン系硬化剤、ブロックイソシアネート系硬化剤、オキサゾリン(オキサジン)系硬化剤、カルボジイミド系硬化剤、ポリエチレンイミン系硬化剤、アジリジン系硬化剤、ジルコニウム系硬化剤、及びエポキシ系硬化剤から成る群から選択される１つを含むことを請求項１〜請求項４のいずれか１つの項に記載のコーティング液。
【請求項６】
前記硬化剤は、前記主剤１００重量部に対して１０〜３０重量部であることを特徴とする請求項５に記載のコーティング液。
【請求項７】
滑剤を更に含むことを特徴とする請求項１〜請求項６のいずれか１つの項に記載のコーティング液。
【請求項８】
前記滑剤は、ワックスであり、前記主剤１００重量部に対して０．５〜１．５重量部であることを特徴とする請求項７に記載のコーティング液。
【請求項９】
前記シランカップリング剤は、前記主剤１００重量部に対して０．３〜０．５重量部であることを特徴とする請求項１〜請求項８のいずれか１つの項に記載のコーティング液。
【請求項１０】
微粒子からなるフロスト剤を更に含むことを特徴とする請求項１〜請求項９のいずれか１つの項に記載のコーティング液。
【請求項１１】
請求項１〜請求項１０のいずれか１つの項に記載の前記コーティング液が表面に塗布され、乾燥されたことを特徴とするガラス容器。
【請求項１２】
表面にコーティングが形成されたガラス容器であって、
前記コーティングは、
樹脂を含む主剤と、
前記主剤１００重量部に対して０．２〜１．０重量部のノニオン系界面活性剤と、
滑剤と、
シランカップリング剤とを含むことを特徴とするガラス容器。
【発明の詳細な説明】
【技術分野】
【０００１】
本発明は、ガラス容器にコーティングを形成するためのコーティング液、及びコーティングを有するガラス容器に関する。
【背景技術】
【０００２】
傷の防止や破損時の飛散防止、加飾を目的として、ウレタン樹脂によるコーティングを施したガラス容器が公知である（例えば、特許文献１）。コーティングは、ガラス容器をコーティング液にディップ（浸漬）することによって形成される。コーティング液は、ウレタン樹脂からなる主剤と、メラミン樹脂からなる硬化剤と、ワックスからなる滑剤と、界面活性剤からなるレベリング剤と、主剤をガラス容器に結合するためのシランカップリング剤とを含む。
【先行技術文献】
【特許文献】
【０００３】
【特許文献１】特開２０１３−４９６１８号公報
【発明の概要】
【発明が解決しようとする課題】
【０００４】
上記のコーティングは、疎水性であるため、ラベルを貼付するための接着剤として親水性のでんぷん混合糊を使用することができない。そのため、ラベルを貼付するために、接着が強力な化学糊や特殊なラベラーを使用する必要がある。一方、コーティングの表面にフッ素含有アニオン系界面活性剤を含む処理水を塗布することによって、コーティングの表面を親水化する手法がある。しかし、表面を親水化したコーティングは、数か月で親水性が低下すると共に、表面の滑性が低下するという問題がある。そのため、ラベルの貼付においてでんぷん混合糊を使用可能にするために、コーティング自体の親水化が要望されている。
【０００５】
本発明は、以上の背景を鑑み、親水性のコーティングを作製することができるガラス容器のコーティング液を提供することを課題とする。また、親水性のコーティングを有するガラス容器を提供することを課題とする。
【課題を解決するための手段】
【０００６】
上記課題を解決するために、本発明の第１の態様は、ガラス容器にコーティングを形成するためのコーティング液であって、樹脂を含む主剤と、前記主剤を硬化させるための硬化剤と、前記主剤１００重量部に対して０．１５〜１．０重量部のノニオン系界面活性剤と、シランカップリング剤とを含むことを特徴とする。
【０００７】
この態様によれば、ガラス容器の表面に親水性のコーティングを形成することができるコーティング液を提供することができる。コーティングは、親水性を１８ヶ月以上維持することができ、でんぷん混合糊に対して良好な接着性を有する。ノニオン系界面活性剤はアニオン系界面活性剤やカチオン系界面活性剤よりも安全性が高く、環境負荷が低い。そのため、ノニオン系界面活性剤を含むコーティングを有するガラス容器は、食品や飲料等の容器として適している。また、でんぷん混合糊も安全性が高く、かつ環境負荷が低いため、食品や飲料等の容器として適している。
【０００８】
また、第１の態様において、前記ノニオン系界面活性剤は、エーテル型であることが好ましい。また、前記ノニオン系界面活性剤は、ポリオキシエチレンポリオキシアルキレングリコールであることが好ましい。
【０００９】
また、第１の態様において、前記主剤は、ウレタン樹脂、ポリエチレン樹脂、アクリル樹脂、アクリル-スチレン樹脂、アクリル-ウレタン樹脂、アクリル-シリコーン樹脂、フェノール樹脂、ポリエステル樹脂、アルキド樹脂、フッ素樹脂、塩化ビニル樹脂、塩化ビニル−アクリル樹脂、酢酸ビニル樹脂、シリコーン樹脂、及びアミノ樹脂から成る群から選択される１つであることが好ましい。
【００１０】
また、第１の態様において、前記硬化剤は、メラミン系硬化剤、ブロックイソシアネート系硬化剤、オキサゾリン(オキサジン)系硬化剤、カルボジイミド系硬化剤、ポリエチレンイミン系硬化剤、アジリジン系硬化剤、ジルコニウム系硬化剤、及びエポキシ系硬化剤から成る群から選択される１つを含むとよい。また、前記硬化剤は、前記主剤１００重量部に対して１０〜３０重量部であるとよい。また、コーティング液は、滑剤を更に含むとよい。前記滑剤は、ワックスであり、前記主剤１００重量部に対して０．５〜１．５重量部であるとよい。また、前記シランカップリング剤は、前記主剤１００重量部に対して０．３〜０．５重量部であるとよい。また、第１の態様において、コーティング液は、微粒子からなるフロスト剤を更に含むとよい。
【００１１】
本発明の第２の態様は、上記の前記コーティング液が表面に塗布され、乾燥されたことを特徴とするガラス容器を提供する。また、本発明の第３の態様は、表面にコーティングが形成されたガラス容器であって、前記コーティングは、樹脂を含む主剤と、前記主剤１００重量部に対して０．２〜１．０重量部のノニオン系界面活性剤と、滑剤と、シランカップリング剤とを含むことを特徴とする。
【発明の効果】
【００１２】
本発明によれば、親水性のコーティングを作製することができるガラス容器のコーティング液を提供することができる。また、親水性のコーティングを有するガラス容器を提供することができる。
【図面の簡単な説明】
【００１３】
【図１】実施例及び比較例に係るガラス基板のＤＤＩ試験結果を示す表
【図２】実施例に係るガラス基板の水の接触角及びＦＴ−ＩＲによる表面のアルキル基のピーク値を示すグラフ
【図３】比較例に係るガラス基板の水の接触角及びＦＴ−ＩＲによる表面のアルキル基のピーク値を示すグラフ
【図４】実施例及び比較例に係るガラス容器のラベル材破率測定試験の結果を示す表
【図５】実施例及び比較例に係るガラス容器のラベル材破率測定試験の結果を示す表
【図６】界面活性剤の含有量と親水性との関係を示す表
【発明を実施するための形態】
【００１４】
（コーティング液）
以下、本発明の実施形態について説明する。実施形態に係るコーティングは、ガラス容器の表面にコーティングを形成するために使用される。
【００１５】
コーティング液は、樹脂を含む主剤と、主剤を硬化させる硬化剤と、ノニオン系界面活性剤と、シランカップリング剤とを含む。また、コーティング液は、純水、滑剤、フロスト剤、及び顔料の少なくとも１つを含んでもよい。
【００１６】
主剤は、疎水性の樹脂であり、ウレタン樹脂、ポリエチレン樹脂、アクリル樹脂、アクリル-スチレン樹脂、アクリル-ウレタン樹脂、アクリル-シリコーン樹脂、フェノール樹脂、ポリエステル樹脂、アルキド樹脂、フッ素樹脂、塩化ビニル樹脂、塩化ビニル−アクリル樹脂、酢酸ビニル樹脂、シリコーン樹脂、及びアミノ樹脂から成る群から選択される１つである。ウレタン樹脂は、ポリエステルウレタンやポリエーテルウレタンを含む。ポリエステルウレタンは、例えばポリエステルジオールをジイソシアネートで連結して得られる。
【００１７】
硬化剤は、主剤を構成する樹脂を架橋する化合物であり、メラミン系硬化剤、エポキシ系硬化剤、ブロックイソシアネート系硬化剤、オキサゾリン(オキサジン)系硬化剤、カルボジイミド系硬化剤、ポリエチレンイミン系硬化剤、アジリジン系硬化剤、ジルコニウム系硬化剤、及びエポキシ系硬化剤から成る群から選択される１つを含む。メラミン系硬化剤は、例えば、ヘキサメチロールメラミンや、テトラメチロールベンゾグアナミン等を含む。エポキシ系硬化剤は、分子内にエポキシ基を２つ以上有する化合物であり、例えばグリシジルエーテル型エポキシ化合物、グリシジルエステル型エポキシ化合物、グリシジルアミン型エポキシ化合物等を含む。グリシジルエーテル型エポキシ化合物は、例えばビスフェノールＡ型、ビスフェノールＦ型、フェノールノボラック型等を含む。
【００１８】
ノニオン系界面活性剤は、コーティングの表面を平滑及び均一にするレベリング剤として機能する。ノニオン系界面活性剤は、エーテル型ノニオン系界面活性剤、エステル型ノニオン系界面活性剤、及びエステルエーテル型ノニオン系界面活性剤からなる群より選択される１種以上である。エーテル型ノニオン系界面活性剤は、一般的に［ＨＯ−（Ｃ２Ｈ４Ｏ）ｘ−（ＣｎＨ２ｎＯ）ｙ−Ｈ］で表せられるポリオキシエチレンポリオキシアルキレングリコールであることが好ましい。中でも［ＨＯ−（Ｃ２Ｈ４Ｏ）ａ−(Ｃ３Ｈ６Ｏ)ｂ−(Ｃ２Ｈ４Ｏ)ｃ−Ｈ］で表される構造が好ましい。なお、ａ及びｃの値は３０〜３００、好ましくは６０〜１５０である。ｂの値は８〜１２０、好ましくは１５〜６０である。
【００１９】
シランカップリング剤は、アミノ基、ビニル基、メタクリル基、エポキシ基、ウレイド基、メルカプト基及びイソシアネート基の少なくとも１つを含む。シランカップリング剤は、例えば３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−メタクリロキシプロピルトリメトキシシラン、３−メタクリロキシプロピルトリエトキシシラン、ビニルトリメトキシシラン、ビニルトリエトキシシラン、３−メルカプトプロピルトリメトキシシラン、３−メルカプトプロピルトリエトキシシラン、３−アミノプロピルトリエトキシシラン、Ｎ−（２−アミノエチル）−３−アミノプロピルトリメトキシシラン、３−ウレイドプロピルトリエトキシシラン、イソシアネートプロピルトリエトキシシラン、ポリエーテル変性トリアルコキシシラン、これらの部分加水分解物、及びこれらの部分加水分解縮合物等を含む。シランカップリング剤は、これらを単独で使用してもよく、２種以上を併用してもよい。
【００２０】
シランカップリング剤は、アルコキシ基の加水分解反応によってシラノール基を生成する。シラノール基は、ガラス容器の表面に存在する水酸基と脱水縮合反応して共有結合を形成する。これにより、シランカップリング剤がガラス容器の表面に結合する。同時に、シランカップリング剤どうしは、シラノール基の脱水縮合によってシロキサン結合を形成する。シランカップリング剤は、ガラス容器の表面に層状に結合する。また、シランカップリング剤のシラノール基と主剤の水酸基とは脱水縮合反応して共有結合を形成することによって、シランカップリング剤と主剤とが結合する。これにより、シランカップリング剤は、主剤をガラス容器の表面に結合する。
【００２１】
滑剤は、例えば、ポリエチレンワックスや変性ポリエチレンワックス等のオレフィン系ワックス、ポリエチレン、及びカルナウバワックス、パラフィンワックス、マイクロクリスタリンワックス、密ロウ、ライスワックス、キャンデリラワックス、ポリテトラフルオロエチレンワックス、ラノリン、モンタンワックス等であってよい。滑剤は、コーティングの滑性を高めるために添加される。
【００２２】
フロスト剤は、例えば、アクリル樹脂、ポリエステル樹脂、メラミン樹脂、尿素樹脂、シリコーン樹脂、ポリカーボネート樹脂、フエノール樹脂、エポキシ樹脂、ポリ塩化ビニル樹脂、ポリウレタン樹脂、ポリエチレン樹脂、ポリプロピレン樹脂、ナイロン樹脂、フッ素樹脂、メラミンシリコンエラストマー等の有機系高分子の微粒子や、シリカ、アルミナ、水酸化アルミニウム、水酸化マグネシウム、酸化マグネシウム、タルク、マイカ、アルミノシリケート等の無機化合物の微粒子を含む。フロスト剤は、コーティングを透過する光を散乱させ、コーティングの外観をつや消し状態や曇り状態に変化させる。
【００２３】
顔料は、公知の着色料であり、所望の色調に合せて任意に添加される。顔料は、光沢を与えるために雲母を含んでもよい。
【００２４】
コーティング液は、液体である主剤に、硬化剤、ノニオン系界面活性剤、シランカップリング剤、純水、滑剤、フロスト剤、及び顔料を溶解又は懸濁させることによって調製される。コーティング液において、ノニオン系界面活性剤は、主剤１００重量部に対して０．１５〜１．０重量部であり、より好ましくは０．２〜１．０重量部、更に好ましくは０．３〜０．５重量部である。コーティング液において、主剤１００重量部に対して、硬化剤は１０〜３０重量部であり、滑剤は０．５〜１．５重量部であり、シランカップリング剤は０．３〜０．５重量部であり、純水は１０〜５０重量部であるとよい。
【００２５】
（ガラス容器）
コーティング液が塗布されるガラス容器は、ソーダ石灰シリカ系のガラスであり、珪素、ナトリウム、及びカルシウムを主要な成分として含む。また、ガラスはアルミニウム、カリウム、マグネシウム、及び硫黄を含む。また、ガラスは、着色剤として、クロム、ニッケル、及び鉄等を含んでもよい。
【００２６】
本実施形態のガラスでは、ガラスの全重量に対して珪素はＳｉＯ２換算で６５〜８０重量％であり、ナトリウムはＮａ２Ｏ換算で１２〜１６重量％であり、カルシウムはＣａＯ換算で７〜１２重量％であり、アルミニウムはＡｌ２Ｏ３換算で１．３〜３．０重量％であり、カリウムはＫ２Ｏ換算で０．０〜１．７重量％であり、マグネシウムはＭｇＯ換算で０．０〜３．０重量％であり、硫黄はＳＯ３換算で０．０３〜０．４０重量％である。
【００２７】
本実施形態に係るガラス容器は、びん（瓶）の形態に形成されている。他の実施形態では、ガラス容器は、カップや、グラス、ポット、トレー等の形態であってもよい。
【００２８】
上記のコーティング液を使用したコーティング処理は、成形され、徐冷され、洗浄された後のガラス容器に対して実施される。ガラス容器は、コーティング液を使用したコーティング処理の前に、ホットエンドコーティング処理が実施されてもよい。ホットエンドコーティング処理によって、ガラス容器の表面に金属酸化物層が形成される。金属酸化物層は、例えば酸化スズ、酸化チタン、ジルコニア（二酸化ジルコニウム）を含むとよい。ホットエンドコーティング処理は、ガラス容器の成形工程の直後（ホットエンド）であり、徐冷工程の前において、高温（４００℃〜７００℃）のガラス容器の表面に対して実施される。
【００２９】
上記のコーティング液を使用したコーティング処理は、ディップ法（浸漬法）によって実施される。コーティング液が満たされたディップ槽にガラス容器を浸漬することによって、ガラス容器の表面にコーティング液を塗布する。コーティング液の粘度は、７．０〜２０．０ｃＰ、好ましくは９．０〜１６．０ｃＰであるとよい。他の実施形態では、ディップ法に代えてスプレーによってコーティング液をガラス容器の表面に塗布してもよい。
【００３０】
コーティング液が塗布されたガラス容器は、熱風乾燥によって乾燥させられる。熱風乾燥は、１００〜１２０℃で７〜１３分間行なうとよい。熱風乾燥によって、コーティング液に含まれる水分が蒸発すると共に、シランカップリング剤を介した主剤とガラス容器の表面との共有結合が形成される。熱風乾燥の後、ガラス容器は加熱炉において加熱される。加熱は、１５０〜２００℃で３５〜５０分間行なうとよい。これにより、硬化剤が主剤を架橋し、コーティングが硬化する。このようにしてガラス容器の表面に形成されたコーティングは、硬化剤によって架橋された主剤と、ノニオン系界面活性剤と、滑剤と、シランカップリング剤とを含む。また、コーティングは、顔料やフロスト剤を含んでもよい。
【実施例】
【００３１】
以下に上記実施形態の実施例について説明する。
【００３２】
（コーティング液、ガラス容器、及びガラス基板）
実施例に係るコーティング液、及びコーティングを有するガラス容器は、以下の手順により調製した。実施例１に係るコーティング液は、主剤としてポリエステルウレタン、硬化剤としてヘキサメチロールメラミン、界面活性剤としてポリオキシエチレンポリオキシアルキレングリコール、滑剤としてポリエチレンワックス、シランカップリング剤として３−アミノプロピルトリエトキシシラン、純水、及びフロスト剤としてアクリル微粒子を含む。各成分の含有量は、主剤１００重量部に対して、硬化剤を１５重量部、界面活性剤を０．４重量部、滑剤を１重量部、シランカップリング剤を０．４重量部、純水を２５重量部とした。実施例２に係るコーティング液は、実施例１のコーティング液に対して滑剤の含有量を０にした。比較例１に係るコーティング液は、実施例１のコーティング液に対して、界面活性剤の含有量を０にした。比較例２に係るコーティング液は、実施例１のコーティング液に対して、界面活性剤及び滑剤の含有量を０にした。
【００３３】
実施例１、２及び比較例１、２に係るコーティング液を使用して、実施例１、２及び比較例１、２に係るコーティングを備えたガラス基板及びガラス容器を作製した。ガラス基板は平板状をなし、ガラス容器はびん形状をなす。ガラス基板又はガラス容器を常温で各コーティング液に浸漬することによって、ガラス基板の表面に各コーティング液を塗布した。その後、１００℃の熱風乾燥を１０分間行ない、続いて１７０℃で４０分間加熱した。このようにして、実施例１、２及び比較例１、２に係るコーティングを備えたガラス基板及びガラス容器を作製した。
【００３４】
また、比較例１のガラス容器において、更にコーティングの表面を親水化処理することによって比較例３に係るガラス容器を作製した。親水化処理は、比較例１に係るガラス容器が完成した後（加熱処理後）に、バーナーによって酸化炎をコーティングの表面に吹き付け、コーティングの表面を酸化することによって行なった。
【００３５】
（ＤＤＩ試験）
実施例１、２及び比較例１、２に係るガラス容器を４０℃、４５％ＲＨ（相対湿度）の環境下で所定期間保管して劣化を促進させ、各期間経過後にＤＤＩ試験を行なった。ＤＤＩ試験は、白色の顔料を純水に懸濁させたＤＤＩ液にガラス基板を浸漬し、ＤＤＩ液から引き上げた後のガラス基板の表面を目視で観察することによって行なった。ガラス基板の表面の親水性が高いとＤＤＩ液がガラス基板の表面において膜を形成し、表面が白色に見える。一方、ガラス基板の表面の親水性が低いとＤＤＩ液がガラス基板の表面に付着せず、ガラス基板の表面が露出する。
【００３６】
ＤＤＩ試験の結果を図１に示す。実施例１及び２に係るガラス基板は、製造直後からＤＤＩ液はガラス基板のコーティングが形成された全領域に安定的に付着し、１５ヶ月後においても製造直後と変わらずガラス基板のコーティングが形成された全領域に安定的に付着した。すなわち、実施例１及び２に係るガラス基板のコーティングは、少なくとも１５ヶ月以上は親水性を有することが確認された。一方、比較例１及び２に係るガラス基板は、製造直後からＤＤＩ液に対して濡れず、その後も濡れ性は変化しなかった。すなわち、比較例１及び２に係るガラス基板のコーティングは、疎水性であることが確認された。実施例１、２と比較例１、２との対比から、界面滑性剤の含有量が親水性に影響を与えていることが判る。
【００３７】
（水の接触角及び表面のＦＴ−ＩＲによるアルキル基のピーク値）
実施例１、２及び比較例１、２に係るガラス基板を４０℃、４５％ＲＨ（相対湿度）の環境下で所定期間保管して劣化を促進させ、その後にコーティングの表面の水の接触角を測定した。水の接触角の測定は、ガラス基板のコーティング上に純水を滴下し、表面上における液滴を撮像した。撮像した画像をθ／２法により解析することによって、水の接触角を得た。
【００３８】
また、実施例１、２及び比較例１、２に係るガラス基板を４０℃、４５％ＲＨ（相対湿度）の環境下で所定期間保管して劣化を促進させ、その後にＦＴ−ＩＲによってコーティングの表面のアルキル基のピーク値を測定した。
【００３９】
水の接触角及びＦＴ−ＩＲによるアルキル基のピーク値の測定結果を図２及び図３に示す。図２（Ａ）は実施例１、図２（Ｂ）は実施例２、図３（Ａ）は比較例１、図３（Ｂ）は比較例２における結果を示している。実施例１と比較例１との比較から、界面滑性剤を有するコーティングは、界面活性剤を有しないコーティングに対して、製造直後から水の接触角が小さく、親水性が高いことが確認された。同様に、実施例２と比較例２との比較から、滑剤を含有しない場合においても、界面滑性剤を有するコーティングは、界面活性剤を有しないコーティングに対して、製造直後から水の接触角が小さく、親水性が高いことが確認された。
【００４０】
また、比較例１と比較例２との比較から、コーティングが滑剤を含有する場合、促進期間の増加に応じて接触角度が増加する、すなわち親水性が低下することが確認された。このとき、比較例１では、促進期間の増加に応じてコーティングの表面におけるアルキル基のピーク値が増加することが確認された。同様に、滑剤を有する実施例１でも促進時間の増加に応じてコーティングの表面におけるアルキル基のピーク値が増加することが確認された。コーティングの表面において、促進期間の増加に応じてアルキル基のピーク値が増加する現象は、滑剤のコーティングの表面へのブリード（漏出）に起因すると考えられる。そして、疎水性の滑剤がコーティングの表面に漏出することによって、コーティングの表面が疎水性になり、水の接触角が増加したと考えられる。
【００４１】
実施例１におけるコーティングの表面におけるアルキル基のピーク値の増加速度は、比較例１よりも小さいことが確認された。このことから、界面活性剤が滑剤のブリードを抑制し、その結果水の接触角の増加が抑制されたと考えられる。
【００４２】
（ラベル材破率測定試験）
実施例１、２及び比較例１、２に係るガラス容器の円筒形の外周面にでんぷん混合糊を使用してラベルを貼付した。でんぷん混合糊は、でんぷんを主成分とする糊（ヘンケルジャパン株式会社製「ＡＱＵＥＮＣＥ  ＬＧ  ＴＶ９１４」）を使用した。ガラス容器は、ラベルを貼付した後、室温で２日間乾燥させた。続いて、ラベルが貼られたガラス容器を４０℃、４５％ＲＨ（相対湿度）の環境下で所定期間保管して劣化を促進させた後に、ラベル材破率測定試験を行なった。材破率測定試験は、最初にガラス容器に貼付されたラベルを、ガラス容器の表面においてカッターナイフで１ｃｍ×１ｃｍの格子状に切り分け、複数のラベル片に区画した。次に、ラベルの表面全域に１枚のクラフトテープ（紙製ガムテープ）を貼り付け、２分間放置した。その後、クラフトテープをガラス容器から剥がした。このとき、ラベルの内で接着性が低い部分はクラフトテープと共にガラス容器から剥がれた。そして、ガラス容器の表面に残存したラベルの面積を計測した。ラベル材破率は、次の式によって算出した。
ラベル材破率［％］＝ガラス容器の表面に残存したラベルの面積［ｃｍ２］／ラベルの面積［ｃｍ２］×１００
ラベル材破率は、値が大きいほどラベルの接着性が高いことを表す。
【００４３】
図４に、実施例１、２及び比較例１、２に係るガラス容器のラベル材破率を示す。実施例１、２に係るガラス容器は、でんぷん混合糊に対して良好な接着性を有することが確認され、その接着性は少なくとも１５ヶ月は持続することが確認された。
【００４４】
図５に、実施例１と比較例３に係るガラス容器のラベル材破率測定試験の結果を示す。比較例３に係るガラス容器は、製造後から促進期間が１２ヶ月間までは、ラベル材破率が１００％であったが、１５ヶ月経過後はラベル材破率が低下し、接着性が低下することが確認された。これに対して、実施例１に係るガラス容器の、でんぷん混合糊に対する接着性は少なくとも１８ヶ月は持続することが確認された。
【００４５】
（界面活性剤の含有量と親水性との関係）
実施例１に係るコーティング液において、界面活性剤の含有量が主剤１００重量部に対して０、０．１、０．２、１．０重量部であるものを作製し、実施例１と同様にガラス容器を作製した。そして、作製したガラス容器の表面を、ＤＤＩ液又は純水に数秒浸漬した後の各液体に対する濡れを目視によって確認した。評価は、液体がガラス容器の表面において均質な膜状に広がったものを親水性が高い（記号：○）、液体がガラス容器の表面において球状に弾かれたものを親水性が低い（記号：×）とした。図６に示す結果から、界面活性剤の含有量が主剤１００重量部に対して０．１重量部の場合には水に対する濡れが悪く、親水性が低いことが確認された。一方、界面活性剤の含有量が主剤１００重量部に対して０．２重量部の場合にはＤＤＩ液及び水に対する濡れが共に良く、親水性が高いことが確認された。そのため、親水性が向上する下限値は、０．１重量部から０．２重量部の間にあることが推測され、その中間の値である０．１５重量部以上が好ましいことが推測される。界面活性剤の含有量が主剤１００重量部に対して０．２重量部以上である場合、コーティングに親水性を確実に与えることができる。なお、界面活性剤の含有量が主剤１００重量部に対して１．０重量部以上のものについては、図示しないが０．２〜１．０重量部のものと同様の親水性を示した。しかし、界面活性剤の含有量が主剤１００重量部に対して１．０重量部以上のコーティングは、洗浄水等に使用されるアルカリ溶液への浸漬に対してコーティングが剥がれ易い傾向が確認されたため、界面活性剤の含有量は主剤１００重量部に対して０．２〜１．０重量部が好ましいと考えられる。
【００４６】
以上より、実施例１及び２に係るコーティング液によって形成される、ガラス容器の表面上のコーティングは親水性を有する。実施例１及び２に係るコーティングは、親水性を１８ヶ月以上維持することができ、でんぷん混合糊に対して良好な接着性を有する。ノニオン系界面活性剤はアニオン系界面活性剤やカチオン系界面活性剤よりも安全性が高く、環境負荷が低い。そのため、ノニオン系界面活性剤を含むコーティングを有するガラス容器は、食品や飲料等の容器として適している。また、でんぷん混合糊も安全性が高く、かつ環境負荷が低いため、食品や飲料等の容器として適している。
【００４７】
以上で具体的実施形態の説明を終えるが、本発明は上記実施形態に限定されることなく幅広く変形実施することができる。
【図１】
2019094418.tif 000003
【図２】
2019094418.tif 000004
【図３】
2019094418.tif 000005
【図４】
2019094418.tif 000006
【図５】
2019094418.tif 000007
【図６】
2019094418.tif 000008